СПОСОБ ИЗГОТОВЛЕНИЯ ТЕПЛОПРОВОДНОЙ КЕРАМИКИ НА ОСНОВЕ НИТРИДА АЛЮМИНИЯ

1. Способ изготовления теплопроводной керамики на основе нитрида алюминия, включающий приготовление шихты из тонкодисперсных порошков нитрида алюминия и оксида иттрия, приготовление шликера путем перемешивания шихты с органической составляющей, деаэрацию полученного шликера, литье на ленту, сушку, формование заготовок, нагревание и обжиг в азотсодержащей среде, отличающийся тем, что оксид иттрия вводят в два этапа, сначала в виде тонкодисперсного порошка в количестве 2,3-2,7 мас.%, затем в виде нанопорошка в количестве 0,1-0,3 мас.%, причем нанопорошок оксида иттрия вводят после его деагрегации в спиртовом растворе с помощью ультразвуковой обработки, а нагревание полученных керамических заготовок выполняют при температуре 550-580°C.
2. Способ по п. 1, отличающийся тем, что нагревание и обжиг керамических заготовок проводят в капселях и на пластинах из нитрида бора.